УЛУЧШЕННАЯ СТАБИЛЬНАЯ ПРИ ХРАНЕНИИ ОДНОКОМПОНЕНТНАЯ ПОЛИУРЕТАНОВАЯ СИСТЕМА

1. Стабильная при хранении текучая полиуретановая композиция, включающая:
(а) один или несколько полиуретановых форполимеров с концевыми изоцианатными группами, полученных из одного или нескольких диизоцианатов и/или триизоцианатов, содержащих углеводородное кольцо, и одного или нескольких полиолов;
(b) один или несколько метилендианилиновых комплексов солей металлов; и
(с) одно или несколько соединений галогенангидрида органической кислоты, имеющих одну или несколько групп галогенангидрида кислоты, где упомянутые одно или несколько соединений галогенангидрида органической кислоты присутствуют в количестве, при котором упомянутые группы галогенангидрида кислоты присутствуют с минимальной концентрацией, равной приблизительно 100 частям на миллион частей при расчете на массу полиуретанового форполимера.
2. Полиуретановая композиция по п.1, включающая один из следующих компонентов (i)-(v):
(i) где группы галогенангидрида кислоты присутствуют с максимальной концентрацией, равной приблизительно 10000 частям на миллион частей при расчете на массу полиуретанового форполимера; или
(ii) где полиуретановый форполимер получают из одного или нескольких диизоцианатов, содержащих углеводородное кольцо и выбираемых из группы, состоящей из метилендифенилдиизоцианата, пара-фенилендиизоцианата, толуилендиизоцианата и их комбинаций, и одного или нескольких полиолов; или
(iii) где метилендианилиновым комплексом соли металла является метилендианилиновый комплекс хлорида металла; или
(iv) где метилендианилиновый комплекс соли металла диспергируют в инертном органическом носителе; или
(v) где диоктилфталат не присутствует.
3. Полиуретановая композиция по п.2, где инертным органическим носителем является диоктиладипинат.
4. Полиуретановая композиция по п.1, где одно или несколько соединений галогенангидрида органической кислоты выбирают из группы, состоящей из соединений галогенангидрида органической кислоты, характеризующихся температурой кипения при атмосферном давлении, равной, по меньшей мере, приблизительно 220°С.
5. Полиуретановая композиция по п.2, где одно или несколько соединений галогенангидрида органической кислоты выбирают из группы, состоящей из изомеров фталоилхлорида.
6. Способ хранения отверждаемой полиуретановой композиции, при этом способ включает хранение отверждаемой полиуретановой композиции в течение, по меньшей мере, приблизительно 90 дней при температуре, равной приблизительно 35°С, или, по меньшей мере, приблизительно 30 дней при температуре, более чем 35°С, и доходящей вплоть до приблизительно 50°С, или, по меньшей мере, приблизительно 7 дней при температуре, находящейся в диапазоне от приблизительно 50 до приблизительно 70°С, где отверждаемая полиуретановая композиция во время хранения остается текучей и неэластомерной, согласно определению во время хранения при 50°С, при этом полиуретановая композиция содержит:
(а) один или несколько полиуретановых форполимеров с концевыми изоцианатными группами, полученных из одного или нескольких диизоцианатов и/или триизоцианатов, содержащих углеводородное кольцо, и одного или нескольких полиолов;
(b) один или несколько метилендианилиновых комплексов солей металлов; и
(с) необязательно одно или несколько соединений галогенангидрида органической кислоты, имеющих одну или несколько групп галогенангидрида кислоты, где упомянутые одно или несколько соединений галогенангидрида органической кислоты присутствуют в количестве, при котором упомянутые группы галогенангидрида кислоты присутствуют с минимальной концентрацией, равной приблизительно 100 частям на миллион частей при расчете на массу полиуретанового форполимера;
7. Способ по п.6, включающий одно из следующих условий (i)-(iv):
(i) где отверждаемую полиуретановую композицию хранят в виде текучей композиции, согласно определению при 50°С, в течение, по меньшей мере, приблизительно 180 дней при температуре, равной приблизительно 35°С, или, по меньшей мере, приблизительно 45 дней при температуре, более чем 35°С, и доходящей вплоть до приблизительно 50°С, или, по меньшей мере, приблизительно 14 дней при температуре, находящейся в диапазоне от приблизительно 50 до приблизительно 70°С; или
(ii) где полиуретановая композиция во время хранения имеет вязкость, менее, чем 100000 сП при 50°С, предпочтительно, менее, чем 30000 сП при 50°С; или
(iii) где полиуретановый форполимер получают из одного или нескольких диизоцианатов, содержащих углеводородное кольцо и выбираемых из группы, состоящей из метилендифенилдиизоцианата, пара-фенилендиизоцианата, толуилендиизоцианата и их комбинаций; или
(iv) где свободный диизоцианатный и/или триизоцианатный мономер присутствует в количестве меньшем, чем 0,5 мас.% от полиуретанового форполимера, полученного из толуилендиизоцианата или пара-фенилендиизоцианата, и менее чем 4 мас.% от полиуретанового форполимера, полученного из метилендифенилдиизоцианата.
8. Способ по п.6, где солью металла является хлорид натрия.
9. Способ по п.6, где метилендианилиновый комплекс соли металла диспергируют в инертном органическом носителе.
10. Способ по п.8, где инертным органическим носителем является диоктиладипинат.
11. Способ по п.6, где диоктилфталат не присутствует.
12. Способ по п.6, где отверждаемая полиуретановая композиция дополнительно содержит одно или несколько соединений галогенангидрида органической кислоты, имеющих одну или несколько групп галогенангидрида кислоты, где упомянутые одно или несколько соединений галогенангидрида органической кислоты присутствуют в количестве, при котором упомянутые группы галогенангидрида кислоты присутствуют с минимальной концентрацией, равной приблизительно 100 частям на миллион частей при расчете на массу полиуретанового форполимера.
13. Способ по пп.6-12, где один или несколько полиуретановых форполимеров с концевыми изоцианатными группами получают из мономеров, выбранных из группы, состоящей из метилендифенилдиизоцианата, пара-фенилендиизоцианата, толуилендиизоцианата и их комбинаций, и одного или нескольких полиолов.
14. Полиуретановый эластомерный продукт, полученный по способу, включающему нагревание до температуры в диапазоне приблизительно от 100 до 150°С стабильной при хранении полиуретановой композиции, включающей:
(а) один или несколько полиуретановых форполимеров с концевыми изоцианатными группами, полученных из диизоцианатных мономеров, выбираемых из группы, состоящей из метилендифенилдиизоцианата, пара-фенилендиизоцианата, толуилендиизоцианата и их комбинаций, и одного или нескольких полиолов;
(b) один или несколько метилендианилиновых комплексов солей металлов; и
(с) одно или несколько соединений галогенангидрида органической кислоты, имеющих одну или несколько групп галогенангидрида кислоты, где упомянутые одно или несколько соединений галогенангидрида органической кислоты присутствуют в количестве, при котором упомянутые группы галогенангидрида кислоты присутствуют с минимальной концентрацией, равной приблизительно 100 частям на миллион частей при расчете на массу полиуретанового форполимера.
15. Полиуретановый эластомерный продукт по п.14, имеющий минимальную толщину, равную приблизительно 5 см, предпочтительно, равную приблизительно 13 см.